(57)【要約】【課題】  白色度が高く、古紙パルプを原料パルプとした場合には、更に嵩高で高強度のパルプシートが得られる漂白パルプを製造できる方法を提供する。【解決手段】  漂白活性化剤（Ａ）であるアミンのアセチル化物（Ａ１）と分散剤（Ｂ）である溶剤（Ｂ１−１）、非イオン界面活性剤（Ｂ１−２）及び陽イオン界面活性剤（Ｂ１−３）からなる群より選ばれる化合物とを予め混合して得られた組成物と、酸化剤（Ｃ）とを用いて、原料パルプから漂白パルプを製造する。（Ａ）と（Ｂ）は、アルカノイルオキシベンゼンスルホン酸又はその塩（Ａ２）と陰イオン界面活性剤（Ｂ２）の組み合わせに変更できる。【選択図】  なし【特許請求の範囲】
【請求項１】
漂白活性化剤（Ａ）と分散剤（Ｂ）とを混合して得られた組成物と、酸化剤（Ｃ）とを用いて原料パルプから漂白パルプを製造する漂白パルプの製造方法であって、漂白活性化剤（Ａ）がアミンのアセチル化物（Ａ１）であり、分散剤（Ｂ）が溶剤（Ｂ１−１）、非イオン界面活性剤（Ｂ１−２）及び陽イオン界面活性剤（Ｂ１−３）からなる群より選ばれる１種以上の化合物である、漂白パルプの製造方法。
【請求項２】
漂白活性化剤（Ａ）と分散剤（Ｂ）とを混合して得られた組成物と、酸化剤（Ｃ）とを用いて原料パルプから漂白パルプを製造する漂白パルプの製造方法であって、漂白活性化剤（Ａ）がアルカノイルオキシベンゼンスルホン酸又はその塩（Ａ２）であり、分散剤（Ｂ）が陰イオン界面活性剤（Ｂ２）である、漂白パルプの製造方法。
【請求項３】
原料パルプが古紙パルプを含む請求項１又は２記載の漂白パルプの製造方法。
【発明の詳細な説明】
【技術分野】
【０００１】
本発明は、紙を製造する際の漂白パルプの製造方法に関する。
【背景技術】
【０００２】
機械的あるいは化学的処理で得られたセルロースパルプは、多少なりとも着色しているため、漂白して白色度を高めることが行われる。パルプの漂白処理に用いられる漂白剤として、塩素、次亜塩素酸等の塩素系漂白剤や、酸素、過酸化水素等の酸素系漂白剤が知られている。漂白パルプの白色度は、パルプシート、更には紙の白色度に大きく影響するため重要である。
【０００３】
特許文献１には、アルカノイルオキシベンゼン型の特定化合物からなるパルプの漂白性向上剤が開示されている。また、特許文献２には、過酸化物と反応して活性酸素を放出する化合物を使用したパルプの漂白法が開示されている。また、特許文献３には、アミンのアシル化物の存在下で、酸素ガス及び／又は過酸化物で処理するセルロースパルプの漂白方法が開示されており、更に、界面活性剤や有機溶剤を併用できることが記載されている。また、特許文献４には、漂白活性剤、湿潤剤等を含む凝集物を、希過酸化水素溶液に加え、漂白活性剤を過酸化水素と反応させてパルプを漂白する漂白プロセスが開示されている。
【特許文献１】特開平１−１０４８９３号公報
【特許文献２】特開平４−１０８１９２号公報
【特許文献３】特開平５−１８６９８９号公報
【特許文献４】特表２００２−５２５４５３号公報
【発明の開示】
【発明が解決しようとする課題】
【０００４】
しかしながら、近年、パルプシートや紙への白色度向上に対する要求は更に高まっており、特に古紙再利用の促進に伴う古紙パルプの増配合により、白色度を一層高められる技術が要望されている。また、紙の原料や用途等の多様化により、高い白色度に加え、嵩高で高強度のパルプシートが得られることも望まれる。特に、古紙パルプを原料とする場合は、白色度は低下し、嵩や強度も低下する傾向にあるためこれらの改善は重要である。こうした観点から、先に提示した特許文献の技術は、未だ白色度、嵩高さ、強度の全てを十分に満足できるパルプシートが得られる漂白パルプを提供するものとは言い難い。
【０００５】
本発明の課題は、白色度が高いパルプシートが得られ、更に古紙パルプを原料パルプとした場合でも、嵩高で高強度のパルプシートが得られる漂白パルプを製造できる方法を提供することである。
【課題を解決するための手段】
【０００６】
本発明は、漂白活性化剤（Ａ）と分散剤（Ｂ）とを混合して得られた組成物と、酸化剤（Ｃ）とを用いて原料パルプから漂白パルプを製造する漂白パルプの製造方法であって、漂白活性化剤（Ａ）がアミンのアセチル化物（Ａ１）〔以下、（Ａ１）成分という〕であり、分散剤（Ｂ）が溶剤（Ｂ１−１）、非イオン界面活性剤（Ｂ１−２）及び陽イオン界面活性剤（Ｂ１−３）からなる群より選ばれる１種以上の化合物〔以下、（Ｂ１）成分という〕である、漂白パルプの製造方法（以下、方法１という）に関する。
【０００７】
また、本発明は、漂白活性化剤（Ａ）〔以下、（Ａ）成分という〕と分散剤（Ｂ）〔以下、（Ｂ）成分という〕混合して得られた組成物と、酸化剤（Ｃ）〔以下、（Ｃ）成分という〕とを用いて原料パルプから漂白パルプを製造する漂白パルプの製造方法であって、漂白活性化剤（Ａ）がアルカノイルオキシベンゼンスルホン酸又はその塩（Ａ２）〔以下、（Ａ２）成分という〕であり、分散剤（Ｂ）が陰イオン界面活性剤（Ｂ２）〔以下、（Ｂ２）成分という〕である、漂白パルプの製造方法（以下、方法２という）に関する。
【発明の効果】
【０００８】
本発明の製造方法によれば、白色度が高い漂白パルプが得られ、古紙パルプを原料パルプとした場合には、嵩高で強度の高いパルプシートが得られる漂白パルプを製造することができる。
【発明を実施するための最良の形態】
【０００９】
＜原料パルプ＞
本発明の製造方法の対象となる原料パルプは、セルロース含有材料であり、ＧＰ（砕木パルプ）、ＲＭＰ（リファイナーメカニカルパルプ）、ＴＭＰ（サーモメカニカルパルプ）、ＣＧＰ（ケミグラウンドパルプ）、ＳＣＰ（セミケミカルパルプ）、ＳＰ（サルファイトパルプ）、ＫＰ（クラフトパルプ）、ＡＰ（アルカリパルプ）、古紙パルプ等が挙げられ、木材（針葉樹、広葉樹）、非木材（草本類）パルプいずれにも実施可能である。また、セルロース含有材料のスラリー濃度は低濃度（１０重量％未満）、中濃度（１０〜２０重量％）、高濃度（２０重量％以上）のいずれにも適応可能である。古紙パルプには古紙パルプを脱墨して得られる脱墨パルプも含む。特に、本発明では、原料パルプが古紙パルプを含むことが好ましい。
【００１０】
＜（Ａ）成分＞
（１）（Ａ１）成分
アミンのアセチル化物（Ａ１）としては、トリアセチルアミン、トリプロピオニルアミン、ジアセチルアニリン、ジアセチル−ｐ−トルイジン、テトラアセチルメチレンジアミン、テトラプロピオニルメチレンジアミン、テトラアセチルエチレンジアミン、テトラプロピオニルエチレンジアミン、ペンタアセチルジエチレントリアミン、ペンタプロピオニルジエチレントリアミン、ポリアルキレンポリアミンと脂肪酸のアミド、ポリアルキレンポリアミンと脂肪酸のアミドを尿素で縮合したもの、等が挙げられる。なかでも、好ましくはテトラアセチルエチレンジアミン（ＴＡＥＤ）である。本発明では、方法１において、これら（Ａ１）成分は、（Ｂ１）成分と組み合わせて使用される。
【００１１】
（２）（Ａ２）成分
アルカノイルオキシベンゼンスルホン酸又はその塩（Ａ２）としては、下記一般式（Ａ２）
ＲＣＯＯ−Ｐｈ−ＳＯ3Ｍ        （Ａ２）
〔式中、Ｒは炭素数１〜３０の炭化水素基、好ましくはアルキル基又はアルケニル基、Ｐｈはフェニレン基、Ｍは水素原子又はアルカリ金属である。〕
で表される化合物が挙げられる。具体的には、アセトキシベンゼンスルホン酸、ｐ−ノナノイロキシベンゼンスルホン酸（ＮＯＢＳ）、ｐ−ラウロイロキシベンゼンスルホン酸（ＬＯＢＳ）、ベンゾイロキシベンゼンスルホン酸等及びこれらのアルカリ金属塩、好ましくはナトリウム塩が挙げられる。本発明では、方法２において、これら（Ａ２）成分は、（Ｂ２）成分と組み合わせて使用される。
【００１２】
＜（Ｂ）成分＞
（Ｂ）成分は（Ａ）成分を分散又は溶解できる分散剤成分であり、溶剤（Ｂ１−１）、非イオン界面活性剤（Ｂ１−２）及び陽イオン界面活性剤（Ｂ１−３）からなる群より選ばれる１種以上の化合物〔（Ｂ１）成分〕、又は陰イオン界面活性剤〔（Ｂ２）成分〕である。非イオン界面活性剤（Ｂ１−２）にはポリアルキレングリコールを含む。また、陽イオン界面活性剤（Ｂ１−３）にはカチオン系の高分子化合物を含む。
【００１３】
（１）（Ｂ１）成分
溶剤（Ｂ１−１）としては、（Ａ１）成分が溶解する有機溶剤である、エタノール、アセトン、アセトニトリル、ジメチルホルムアミド、クロロホルム等が挙げられる。
【００１４】
また、非イオン界面活性剤（Ｂ１−２）としては、例えば下記のものが挙げられる。
【００１５】
（Ｂ１−２−１）ポリオキシアルキレンアルキル又はアルケニルエーテルであって、アルキル基またはアルケニル基の平均炭素数が８〜24であり、アルキレンオキサイドの炭素数は２〜４であり、アルキレンオキサイド付加モル数は、平均で１〜300モルであるもの。アルキレンオキサイドの付加形態は単独、ブロック、ランダム何れでも良い。
【００１６】
（Ｂ１−２−２）ポリオキシアルキレンアルキルフェニルエーテルであって、アルキル基の平均炭素数が６〜12であり、アルキレンオキサイドの炭素数は２〜４であり、アルキレンオキサイド付加モル数は、平均で１〜300モルであるもの。アルキレンオキサイドの付加形態は単独、ブロック、ランダム何れでも良い。
【００１７】
（Ｂ１−２−３）下記の一般式で表わされる高級脂肪酸アルカノールアミド又はそのアルキレンオキサイド付加物。
【００１８】
【化１】
2006070388.tif 000002
【００１９】
〔式中、
R1：炭素数10〜20のアルキル基又はアルケニル基
R2, R3：同一又は異なって水素原子又はCH3
m, n：０〜300の数を示し、 m＋n ＝１〜300である。〕
【００２０】
（Ｂ１−２−４）蔗糖脂肪酸エステルであって、脂肪酸部分の平均炭素数が８〜24であるもの。
【００２１】
（Ｂ１−２−５）脂肪酸グリセリンエステルであって、脂肪酸部分の平均炭素数が８〜24であるもの。
【００２２】
（Ｂ１−２−６）アミンオキサイド。例えば炭素数１〜24の直鎖又は分岐鎖アルキル基又はアルケニル基を有するアルキル又はアルケニルアミンオキサイドが挙げられる。より好ましいアミンオキサイドとしては、下記の一般式で表されるアルキルアミンオキサイドが挙げられる。
【００２３】
【化２】
2006070388.tif 000003
【００２４】
〔式中、
R4：炭素数８〜24のアルキル基又はアルケニル基
R5, R6：同一又は異なって炭素数１〜３のアルキル基
D ：- NHCO- 基又は -CONH-
E ：炭素数１〜５のアルキレン基
a,b ：０又は１の数を示し、a＝b＝０であるか、又はa＝b＝１である。〕
【００２５】
上記一般式において、R4は炭素数８〜24のアルキル基又はアルケニル基であるが、特に炭素数12〜18のアルキル基が好ましい。R5, R6は炭素数１〜３のアルキル基であるが、特に炭素数１のメチル基が好ましい。
【００２６】
（Ｂ１−２−７）アルキレンオキサイドを縮合して得られる非イオン界面活性剤。アルキレンオキサイドとしては、エチレンオキサイド（以下、ＥＯと表記する）、プロピレンオキサイド（以下、ＰＯと表記する）、ブチレンオキサイド（以下、ＢＯと表記する）等が挙げられ、ランダムやブロックの付加形態は問わない。アルキレンオキサイド平均付加モル数は１〜３００が好ましい。
【００２７】
（Ｂ１−２−８）アルキル、アルケニル又はアルキルフェニル多糖類。例えば下記の一般式で表されるアルキル、アルケニル又はアルキルフェニルグリコシドが挙げられる。
R7(OR8)xGy
〔式中、
R7：直鎖又は分岐鎖の炭素数８〜18のアルキル基もしくはアルケニル基、又は総炭素数14〜24のアルキルフェニル基
R8：炭素数２〜４のアルキレン基
G ：グルコースに由来する残基
x ：平均値０〜20の数
y ：平均値１〜10の数を示す。〕
【００２８】
（Ｂ１−２−９）多価アルコールのアルキレンオキサイド付加物。多価アルコールとしては、グリセリン、ペンタエリスリトール、ショ糖等が挙げられる。アルキレンオキサイドの炭素数は２〜４であり、アルキレンオキサイドの付加形態は単独、ブロック、ランダム何れでも良い。アルキレンオキサイド平均付加モル数は１〜３００が好ましい。
【００２９】
これら非イオン界面活性剤の中では、（Ａ）成分の分散性に優れる点で、ポリオキシアルキレンアルキル又はアルケニルエーテルが好ましい。
【００３０】
また、陽イオン界面活性剤（Ｂ１−３）としては、ラウリルトリメチルアンモニウムクロライド、ステアリルトリメチルアンモニウムクロライド、セチルトリメチルアンモニウムクロライド等のアルキル（炭素数１２〜１８が好ましい。）トリメチルアンモニウム塩；ジステアリルジメチルアンモニウムクロライド、ジアルキル（炭素数１２〜１８が好ましい。）ジメチルアンモニウムクロライド等のジアルキル（炭素数１２〜１８が好ましい。）ジメチルアンモニウム塩；アルキル（炭素数１２〜１４が好ましい。）ジメチルベンジルアンモニウムクロライド等のアルキル（炭素数１２〜１４が好ましい。）ジメチルベンジルアンモニウム塩；置換ベンザルコニウム塩；ベンゼトニウム塩等のモノカチオン化合物の他、Ｎ−アルキル−Ｎ，Ｎ，Ｎ’，Ｎ’，Ｎ’−ペンタメチル−プロピレンアンモニウム塩等のポリカチオン化合物等が挙げられる。また、ポリＮ，Ｎ−ジメチルアミノエチルメタクリル酸塩等のカチオン系の高分子化合物が挙げられる。これら陽イオン界面活性剤の中では、アルキルトリメチルアンモニウム塩、ジアルキルジメチルアンモニウム塩が好ましい。
【００３１】
（２）（Ｂ２）成分
陰イオン界面活性剤（Ｂ２）としては、例えば下記のものが挙げられる。
（Ｂ２−１）直鎖又は分岐鎖アルキル基を有するアルキル硫酸エステル塩もしくはアルキルベンゼン硫酸エステル塩であってアルキル基の平均炭素数が８〜24のもの。
【００３２】
（Ｂ２−２）直鎖又は分岐鎖のアルキル基又はアルケニル基を有し、アルキレンオキサイドが付加したアルキル又はアルケニルエーテル硫酸エステル塩であって、アルキル基又はアルケニル基の平均炭素数が８〜24であり、１分子当たりのアルキレンオキサイド付加モル数が平均で0.5〜８モルであるもの。アルキレンオキサイドの炭素数は２〜４であり、アルキレンオキサイドの付加形態は単独、ブロック、ランダム何れでも良い。
【００３３】
（Ｂ２−３）アルキル又はアルケニルリン酸塩であって、アルキル基又はアルケニル基の平均炭素数が８〜24のもの。
【００３４】
（Ｂ２−４）オレフィンスルホン酸塩であって、平均８〜24の炭素原子を有するもの。
【００３５】
（Ｂ２−５）アルカンスルホン酸塩であって、平均８〜24の炭素原子を有するもの。
【００３６】
（Ｂ２−６）飽和又は不飽和脂肪酸塩であって、平均８〜24の炭素原子を有するもの。
【００３７】
（Ｂ２−７）アルキレンオキサイドが付加したアルキル又はアルケニルエーテルカルボン酸塩であって、アルキル基又はアルケニル基の平均炭素数は10〜20であり、１分子当たりのアルキレンオキサイド付加モル数は、平均で0.5〜８モルであるもの。アルキレンオキサイドの炭素数は２〜４であり、アルキレンオキサイドの付加形態は単独、ブロック、ランダム何れでも良い。
【００３８】
（Ｂ２−８）下記の一般式で表わされるα−スルホ脂肪酸塩又はα−スルホ脂肪酸エステル
【００３９】
【化３】
2006070388.tif 000004
【００４０】
〔式中、
R9：炭素数８〜24のアルキル基又はアルケニル基
J ：炭素数１〜３のアルキル基又は陽イオン
Z ：陽イオンを表す。〕
ここで陰イオン界面活性剤の陽イオンとしてはナトリウム、カリウム等のアルカリ金属イオンを挙げることができる。
【００４１】
これら陰イオン界面活性剤の中では、アルキル硫酸エステル塩、アルキルエーテル硫酸エステル塩が好ましい。
【００４２】
＜（Ｃ）成分＞
酸化剤（Ｃ）としては、酸素系漂白剤として作用するものが挙げられ、オゾン、酸素、過炭酸塩、過酢酸、過酸化水素、過硼酸塩、過リン酸塩、金属過酸化物等が挙げられる。なかでも過酸化水素が好ましい。
【００４３】
＜漂白パルプの製造方法＞
本発明では、漂白活性化剤（Ａ）と分散剤（Ｂ）とを予め混合して得られた組成物と、酸化剤（Ｃ）とを用いて原料パルプを漂白して漂白パルプを製造するが、（Ａ）成分と（Ｂ）成分は、前記の通り、方法１では（Ａ１）成分と（Ｂ１）成分との組み合わせ（方法１）が、方法２では（Ａ２）成分と（Ｂ２）成分との組み合わせが採用される。
【００４４】
そして、本発明は、（Ａ）成分と（Ｂ）成分とを予め混合し、両者を含有する組成物を用いる。該組成物中の（Ａ１）成分と（Ｂ１）成分の重量比は、（Ａ１）／（Ｂ１）＝９９／１〜１／９９、更に９０／１０〜１０／９０が好ましい。また、方法２に用いられる該組成物中の（Ａ１）成分と（Ｂ１）成分の重量比は、（Ａ２）／（Ｂ２）＝９９／１〜１／９９、更に９０／１０〜１０／９０が好ましい。このように（Ａ）成分と（Ｂ）成分は、これらを含有する組成物として事前に混合してから用いることにより、白色度及び紙質が向上する。これは、（Ａ）成分と（Ｂ）成分とを均一に分散するように混合することにより、複合体が形成され、（Ｃ）成分と（Ａ）成分とが反応する前に（Ａ）成分が原料パルプへ均一に分散できることによって、原料パルプへの作用が高まるためと推察される。
【００４５】
方法１及び方法２での（Ｃ）成分の使用量は、目標白色度及び原料パルプの種類などによって調整すればよいが、原料パルプ（絶乾）１００重量部に対して０．０１〜１０重量部が１つの目安である。
【００４６】
また、方法１及び方法２での（Ａ）成分と（Ｃ）成分の重量比は、（Ａ）／（Ｃ）＝１／９９〜９９／１、特に１０／９０〜８５／１５が好ましい。
【００４７】
方法１、方法２の何れも、公知の漂白パルプの製造方法に準じて行うことができ、通常、原料パルプと水とを含む水−パルプスラリーを調製し、（Ａ）〜（Ｃ）成分の存在下に原料パルプを漂白する。本発明では、（Ａ）成分と（Ｂ）成分とを予め混合してこれらを含む組成物を得た後に、パルプスラリーに添加すれば良く、当該組成物、（Ｃ）成分の添加順序は問わない。これらの添加は漂白反応が起こりにくい、室温（２５℃）以下で行うのが好ましい。（Ｃ）成分として過酸化水素を用いる場合は、水酸化ナトリウム、珪酸ナトリウム等のアルカリ剤等を用いてアルカリ領域下で原料パルプを漂白することが好ましい。漂白時のスラリー温度は４０〜１００℃が好ましい。漂白を終えたパルプは、適宜、冷却、希釈等を経て、抄紙工程に供され、パルプシートが製造される。本発明において、原料パルプとして古紙パルプを用いた場合は、白色度に加え、嵩と強度も向上した紙が得られる漂白パルプが得られる。
【実施例】
【００４８】
表１、２に示す（Ａ）〜（Ｃ）成分を用いて以下のように原料パルプを漂白し、得られた漂白パルプから製造したパルプシートの性能を評価した。結果を表１、２に示す。
【００４９】
（１）原料古紙の離解
原料古紙として未印刷新聞紙をパルプ乾燥重量で１２０ｇ秤り取り、パルプ濃度１５重量％のパルプスラリーを調製した。これに、水酸化ナトリウム１．２重量％（対パルプ乾燥重量）、珪酸ナトリウム１．２重量％（対パルプ乾燥重量）、ＤＩ−７６７（花王（株）製、ポリオキシアルキレンアルキルエーテル型非イオン界面活性剤）を０．２重量％（対パルプ乾燥重量）を添加し、４０℃で７分間、４５０ｒｐｍの攪拌下で離解した。
【００５０】
（２）漂白
乾燥重量で４０ｇとなるようにスラリーを採取する。別途、水酸化ナトリウム１．２重量％（対パルプ乾燥重量）、３号珪酸ナトリウム１．２重量％（対パルプ乾燥重量）のアルカリ水溶液を調製し、これに、表１又は表２の（Ａ）成分と（Ｂ）成分との混合物を添加し、均一にした後、パルプスラリーに添加する。次いで、表１又は表２の（Ｃ）成分をパルプスラリーに添加する。６０℃で０．５時間又は２時間漂白を行い、氷水に浸漬させパルプを冷却して漂白を終える。なお、（Ａ）成分中、TAEDはACROSS ORGANICS社製のものを用いた。LOBSは、特開平８−４１４９２号公報の参考例２（段落００５２〜００５３）に準じてラウリル酸から合成した塩化ラウロイルと、ｐ−フェノールスルホン酸２ナトリウムとから合成したものを用いた。
【００５１】
（３）抄紙
漂白後のパルプスラリー中のパルプ濃度を２重量％となるように水で希釈して、硫酸アルミニウム（硫酸バンド）を１０重量％（対パルプ乾燥重量）添加した希釈スラリーを用いて、タッピ抄紙機にて抄紙し、次いでドラムドライヤーで１０５℃で２分間乾燥し、坪量１５０ｇ／ｍ2のパルプシートを作製した。
【００５２】
（４）評価
パルプシートの白色度、緊度、破裂強度を以下の方法で測定した。
【００５３】
（４−１）白色度
JIS P 8123ハンター白色度による。白色度の0.5ポイントの差は有意差として十分に認識されるものである。
【００５４】
（４−２）緊度
調湿されたシートの坪量（ｇ／m2）と厚み（mm）を測定し、下記計算式により緊度（ｇ／cm3）を求めた。
緊度＝（坪量）／（厚み）×0.001
緊度は小さいほど嵩が高く、また緊度の0.005の差は有意差として十分に認識されるものである。
【００５５】
（４−３）破裂強度
紙力測定項目として JIS P 8112法により破裂強度を測定した。破裂強度の0.05ポイントの差は有意差として十分に認識されるものである。
【００５６】
【表１】
2006070388.tif 000005
【００５７】
【表２】
2006070388.tif 000006
【００５８】
なお、表中の（Ｂ）成分は以下のものである。なお、ＥＯｐはＥＯ平均付加モル数、ＰＯｐはＰＯ平均付加モル数である。
・アルコールＥＯ：ステアリルアルコールのＥＯ付加物（ＥＯｐ５０）
・アルコールＥＯＰＯ：ラウリルアルコールのＥＯ、ＰＯブロック付加物（ＥＯｐ２０、ＰＯｐ１０）
・グリセリンＥＯ／ＰＯ：グリセリンのＥＯ、ＰＯランダム付加物（ＥＯｐ１５０、ＰＯｐ１００）
・ポリエチレングリコール：ＥＯの縮合物（ＥＯｐ５０）
・コータミン８６Ｐ：花王（株）製、ステアリルトリメチルアンモニウムクロライド
・ＭＤポリマー：花王（株）製、ポリＮ，Ｎ−ジメチルアミノエチルメタクリル酸ジエチル硫酸塩
・エマール１０：花王（株）製、ラウリル硫酸ナトリウム
・ポイズ５３０：花王（株）製、ポリカルボン酸塩型高分子界面活性剤
・デモールＭＳ：花王（株）製、芳香族スルホン酸ホルムアルデヒド縮合物のナトリウム塩
・アンヒトール２４Ｂ：花王（株）製、ラウリルジメチルアミノ酢酸ベタイン
・ポリマーＡ：ジメチルアミノエチルメタクリル酸／アクリル酸ナトリウム（モル比６／１）の共重合物